Brevet FR3006609A1 — publié le 20141212

Domaine de l'invention La présente invention porte sur un procédé permettant l'oxydation du glycérol en acide glycolique par voie catalytique. La présente invention concerne également un catalyseur à base d'argent et l'utilisation d'un catalyseur à base d'argent pour la 5 synthèse d'acide glycolique à partir du glycérol. Contexte de l'invention L'acide glycolique de formule CH2(OH)COOH, également appelé acide hydroxyacétique, est utilisé comme monomère dans la préparation de l'acide polyglycolique ainsi que dans celles d'autres copolymères biocompatibles tels que des 10 copolymères polylactides-co-glycolides (PLGA). Parmi les autres utilisations de l'acide glycolique, on peut mentionner son emploi dans l'industrie textile comme agent séchant et colorant. L'acide glycolique peut également entrer dans la composition de certains plats cuisinés en tant que conservateur ou exhausteur de goût. L'acide glycolique est souvent introduit dans les émulsions polymères, les solvants et dans les additifs pour 15 les encres afin d'en améliorer la brillance et la fluidité. Il est également utilisé en cosmétique, grâce à son excellente capacité à pénétrer la peau, le plus souvent dans les peelings. Il peut réduire les rides, l'acné ou l'hyperpigmentation. Au niveau industriel l'acide glycolique est synthétisé à partir de composés d'origine fossile et est généralement préparé par réaction entre l'acide chloroacétique et 20 l'hydroxyde de sodium suivant la réaction suivante : CICH2CO2H + NaOH HOCH2CO2H + NaCI. D'autres voies alternatives non industrialisées à nos jours sont connues, comme la réaction de carbonylation entre le formaldéhyde et le gaz de synthèse (CO+H2). Il peut également être envisagé d'utiliser une synthèse via l'hydrogénation de l'acide oxalique. 25 L'acide glycolique peut aussi être préparé par voie enzymatique. Les études présentées dans la littérature montrent qu'une forte sélectivité en acide glycolique n'est pas observée pour les catalyseurs couramment utilisés, tels que des catalyseurs à base d'or, de platine ou de palladium. Généralement, le produit majoritaire issu de la réaction, catalysée ou non, d'oxydation du glycérol est l'acide 30 glycérique (CH2(OH)CH(OH)COOH). De plus les synthèses d'acide glycolique présentées dans la littérature sont réalisées en présence de bases, (par exemple NaOH). La base est généralement utilisée en large excès avec un rapport [base]/[glycérol] de l'ordre de 4. Cette quantité de base ajoutée induit la production de quantités importantes de sels lors de l'acidification 35 nécessaire pour la récupération des molécules cibles. Ces quantités augmentent non seulement les coûts de production mais également l'impact environnemental de la synthèse. Description de l'invention La présente invention a donc pour but de remédier à un ou plusieurs de ces inconvénients, notamment en fournissant une alternative à l'utilisation de ressources d'origine fossile pour la production d'acide glycolique, par l'utilisation de glycérol 5 biosourcé. Un autre but de l'invention est d'obtenir la synthèse d'acide glycolique à partir du glycérol avec une bonne sélectivité et/ou une bonne valeur de conversion. Enfin, l'invention porte également sur un nouveau type de catalyseur à base d'argent sur support pour la synthèse de composés organiques. 10 Selon un premier mode de réalisation, l'invention porte sur l'utilisation d'un catalyseur à base d'argent sur support dans la synthèse d'acide glycolique à partir de glycérol. Ainsi l'invention a notamment pour objet un procédé de synthèse d'acide glycolique, ou d'un de ses sels, comprenant l'étape suivante : -une mise en contact dans un milieu réactionnel de glycérol et d'un agent oxydant en 15 présence d'un catalyseur à base d'argent sur support. Par catalyseur à base d'argent sur support il est désigné des composés comprenant de l'argent sous forme métallique déposé sur un (ou plusieurs) autre(s) composé(s) servant de support. De préférence, le catalyseur ne comprend que de l'argent comme espèce métallique. 20 Selon un mode de réalisation préféré il est avantageux que soit présent dans le milieu réactionnel une base produisant des ions hydroxyles, telle que de la soude, de l'hydroxyde de potassium, de l'ammoniac ou leurs mélanges. L'introduction d'une base permet notamment de maintenir un pH élevé. Le pH du milieu réactionnel est préférablement supérieur ou égal à 8, avantageusement supérieur ou égal à 9, par 25 exemple supérieur, ou égal, à 10. Ainsi, selon ce mode de réalisation préféré de l'invention, le rapport molaire des ions hydroxyles et du glycérol [OH]/[gly] mis en présence peut-être d'environ 4 ou d'au moins 4. Cependant, selon un autre mode de réalisation de l'invention, qui est également 30 préféré, ce rapport entre la concentration molaire d'ions hydroxyles présents dans le mélange réactionnel et le glycérol : [OH]/[gly], est inférieur, ou égal, à 3, et préférablement inférieur, ou égal, à 2. Plus particulièrement, le procédé selon l'invention peut avantageusement être effectué en présence d'une concentration de base, dont le rapport [OH]/[gly] est inférieur, ou égal, à 1,5, plus particulièrement 35 inférieur, ou égal, à 1,2 et avantageusement inférieur, ou égal, à 1. Cette faible quantité de base induit une diminution de la quantité des sels produits lors d'une éventuelle étape ultérieur de neutralisation du milieu réactionnel qui peut être effectuée pour la récupération des produits de réaction et plus particulièrement de l'acide glycolique. Cette neutralisation peut se faire grâce à un ou plusieurs acides et notamment un acide inorganique tels que l'acide sulfurique. La quantité d'acide utilisé est généralement choisie pour neutraliser le milieu réactionnel, c'est-à-dire qu'elle est choisie de manière à obtenir une quantité d'ion hydronium équivalente à la quantité de base introduite à l'étape précédente. Le glycérol utilisé dans le procédé selon l'invention peut être pur, en solution aqueuse et/ou en mélange avec d'autres composés. Le glycérol peut avantageusement être d'origine végétale (biosourcé), par exemple il peut provenir d'huile de colza ou de tournesol. L'agent oxydant utilisé est préférablement l'oxygène, soit directement sous forme de dioxygène 02, soit sous une autre forme telle que l'eau oxygénée H202. Le dioxygène peut être utilisé, pur ou en mélange, sous pression (par exemple de 1 à 10 bars) ou sous pression atmosphérique. De préférence le milieu réactionnel est un milieu aqueux, comprenant plus de 50%, avantageusement plus de 80%, en poids d'eau. La température réactionnelle peut être choisie dans une gamme de 50 à 150°C. De préférence elle est choisie dans une gamme de 55 à 110°C, avantageusement de 60 à 105°C. La réaction est avantageusement réalisée en agitation continue, par exemple de 1500 à 2000 rpm. Le catalyseur à base d'argent sur support est un catalyseur dont la proportion de la masse d'Ag par rapport à la masse du support peut varier de 10 à 0,2%, plus particulièrement de 5 à 0,5% Ag/Support et notamment de 1 à 2% Ag/Support. Un rapport d'environ 1,5 ± 0,1% est particulièrement avantageux. Ce catalyseur peut comprendre un autre métal mais un catalyseur ne comprenant essentiellement que de l'argent est particulièrement préféré pour mettre en oeuvre l'invention. De préférence la quantité de catalyseur utilisée est choisie de manière à ce que le rapport massique glycérol/catalyseur dans le milieu réactionnel est choisi dans une 30 gamme allant de 2 à 100, de préférence de 5 à 20, plus particulièrement de 5 à 15. Le support du catalyseur est choisi de préférence dans le groupe constitué par les résines non fortement acides, les oxydes métalliques ainsi que leurs mélanges. Par exemple le support peut-être de l'alumine ou une résine amphotère. Les résines non fortement acides utilisables comme support du catalyseur sont 35 généralement des polymères synthétiques à base de molécules organiques. Ces résines sont communément à base de styrènes réticulés à l'aide de différentes quantités de divinylbenzène pour obtenir des polymères de tailles et de structures différentes. Des polymères à base d'acrylique sont également utilisables. Ces résines se présentent souvent sous forme de billes. Ces polymères, tels que les poly (styrène-divinylbenzène) et les polyacryliques, sont généralement fonctionnalisés par la présence de groupes acides (par exemple de 5 l'acide sulfonique, ou carboxylique, ou leurs sels) ou basiques (par exemple des ions ammoniums quaternaires ou hydroxydes d'ammonium). Certaines résines présentent à la fois des groupes acides et basiques et sont appelées résines amphotères. De manière préférée les résines utilisées comme support sont choisies dans le groupe constitué par les résines basiques et/ou amphotères. Ce dernier type de résines donne 10 des résultats particulièrement satisfaisants. Par résines non fortement acides on entend des résines présentant une acidité sur l'échelle de Hammett (Ho) ou (AH) supérieure à 2, de préférence supérieure ou égale à 6. Les résines basiques ou amphotères présentent de préférence un Ho supérieur ou égal à 6. Les résines amphotères de Ho égal à 7 ± 0,8 donnent de bons résultats. 15 Pour déterminer le Ho, la méthode de Hammett utilise une série d'indicateurs de couleurs. Environs 0,1-0,2 g d'un échantillon du support testé est immergée dans 5 ml d'un mélange de toluène anhydre et de cyclohexane (06:01 vol/vol). A cette suspension, 2-3 gouttes de solution à 0,1% d'un indicateur (voir ci-dessous) dans le toluène sont ajoutées. Cette suspension est mélangée et la couleur de la surface 20 catalytique est observée. L'observation est poursuivie 20 min avec mélange occasionnel de l'échantillon. Les indicateurs utilisés peuvent être choisis, par exemple, parmi les composés suivants: - Cristal violet/violet de Paris/méthyl violet 10B : Ho = 0,8. Pour des valeurs inférieures, 25 à savoir H, 0,8 : bleue. - Bleu de bromothymol : Ho = 7,2. La couleur acide est jaune, la forme de base, bleue. - Rouge de phénol : Ho = 7,8. La forme acide est jaune, la forme basique est rouge. - Le bleu de thymol bleu : Ho = 8,9. La forme classique acide est jaune, la forme 30 basique est bleue. - Carmin d'indigo : Ho = 12,2. La forme acide est bleue, la forme basique est jaune. - Vert de Malachite: Ho = 13, 0. La forme classique acide est bleu-vert, la forme basique est incolore. L'oxyde métallique utilisé en tant que support peut être choisi dans le groupe 35 constitué par les oxydes de d'aluminium, de zinc, de zirconium, de lanthane, de magnésium, de calcium, de titane, de silice, et leurs mélanges. Un tel support peut notamment comprendre un oxyde modifié, comme de l'alumine dopée par un ou plusieurs métaux (par exemple Bi, Sn, Co, Ni, Zn, La, Mo, Mn, Ce, W, Ca....), induisant une évolution des propriétés acido-basiques de l'oxyde. Des oxydes particulièrement préférés sont l'alumine et des oxydes comprenant des groupes fonctionnelles amines (telles que APTES (3-aminopropyI)-triéthoxysilane 5 (CAS# 919-30-2), APDEMS, APDMES et APTMS). Le procédé selon l'invention permet d'obtenir une bonne sélectivité en acide glycolique. Cette sélectivité est généralement supérieure ou égale à 30%, elle peut être supérieure à 40%, et même supérieure à 50%. Cette sélectivité est avantageusement combinée à un taux de conversion dépassant 10 les 20%, par exemple de plus de 35%. L'invention porte également sur un produit, tel que l'acide glycolique, obtenu directement par le procédé de synthèse décrit dans la présente demande. L'invention porte également sur un catalyseur à base d'argent sur support et notamment un catalyseur Ag/A1203 ou Ag/résine amphotérique. 15 Selon un mode particulier de réalisation, le catalyseur selon l'invention est obtenu, ou susceptible d'être obtenu, par le procédé comprenant les étapes suivantes : a) une mise en solution d'un composé à base d'argent; et b) une mise en présence du composé à base d'argent avec le support, dans des conditions douces, pour fixer l'argent audit support. 20 De préférence, le composé à base d'argent est un oxyde d'argent, en particulier du nitrate d'argent. De préférence le solvant du composé à base d'argent comprend un alcool tel que du méthanol. De préférence le mélange est effectué en présence d'un solvant à base d'alcool tel 25 que du méthanol. Ledit mélange est avantageusement chauffé. De préférence l'étape b) entre le composé à base d'argent et le support comprend une étape de réduction de l'oxyde d'argent en argent métallique qui est alors disponible pour se fixer sur le support. Cette étape de réduction peut être effectuée par l'ajout d'un composé réducteur tel que du formaldéhyde ou encore de l'hydrazine (N2H4) ou du 30 tétrahydruroborate de sodium (NaBH4). Eventuellement cette étape est suivie d'une étape de chauffage. De préférence l'étape de fixation comprend une étape de neutralisation de la solution. Cette étape peut être effectuée par l'ajout d'une base. Le pH peut alors être ajusté par cet ajout dans une gamme allant environs de 7 à 8. 35 De préférence le support est un des supports décrits précédemment et notamment il peut être choisi dans le groupe constitué par les résines et les supports à base d'oxyde comprenant des groupes fonctionnels amines. De préférence le support utilisé est déshydraté (séché) avant sa mise en suspension dans le solvant de la réaction. Ainsi selon un mode de réalisation préféré un catalyseur selon l'invention est susceptible d'être obtenu par le procédé de synthèse suivant : Un support tel que décrit ci-dessus, soigneusement séché avant utilisation, est immergé dans du méthanol (V = 100 mL pour 10 g de support). A cette suspension, mélangée et chauffée (T 64°C), du nitrate d'argent dissout dans un mélange eau/méthanol est lentement ajouté au goutte à goutte afin d'obtenir une charge en argent d'environ 1,5 % en poids. Du formaldéhyde (formaldéhyde/métaux = 10 molaire) est alors ajouté afin de réduire l'argent. Le mélange ainsi obtenu est mélangé et chauffé (T 64°C) pendant 1 h. Le pH du mélange est ensuite ajusté à 7-8 par une solution d'hydroxyde de sodium. Le mélange est alors chauffé à la même température, sous agitation, pendant 20 minutes supplémentaires. Le mélange est finalement refroidit à température ambiante et filtré. Le catalyseur est ensuite lavé à l'eau distillée puis séché pendant 24 h à 110°C. Un catalyseur selon l'invention est par exemple un catalyseur Ag/résine ayant une proportion d'argent métallique allant de 1 à 2% et en particulier d'environ 1,5%. L'invention porte donc sur un catalyseur tel que décrit dans la présente demande ainsi que sur son procédé de fabrication et son utilisation en tant que catalyseur pour la 20 synthèse du glycérol ou d'autres composés organiques. Brève description des dessins L'invention sera mieux comprise à la lecture des figures annexées, qui sont fournies à titre d'exemples et ne présentent aucun caractère limitatif, dans lesquelles : La figure 1 représente la quantité de produits présents au cours de la réaction de 25 conversion du glycérol en différents produits de synthèse décrite à l'exemple 3 en fonction du temps de réaction, cette réaction ayant lieu en présence d'un catalyseur 1,486wt% Ag/A1203 selon l'invention et tel que décrit à l'exemple 1. La figure 2 : représente la quantité de produits présents au cours de la réaction de conversion du glycérol en différents produits de synthèse décrite à l'exemple 4 en 30 fonction du temps de réaction, cette réaction ayant lieu en présence d'un catalyseur 1,486wt% Ag/IR45 selon l'invention et tel que décrit à l'exemple 4. La figure 3 : représente la quantité de produits présents au cours de la réaction de conversion du glycérol en différents produits de synthèse de l'exemple 5. Description détaillée de l'invention 35 Exemple 1 : Synthèse d'un catalyseur sur alumine selon l'invention : 1.46 wt"g2.A /Al2.0 9,9643g d'A1203 (Société Merck - BET - 120 m2 / g) et 75 ml de Me0H ont été chauffés sous agitation à 67°C pendant 1 heure. Passé ce délai, 0,2332g d'AgNO3 (eq 0,1481g d'Ag) dissout dans 25 ml de Me0H a été ajouté lentement au mélange réactionnel. Le bêcher et l'entonnoir ont été lavés avec 30 ml d'eau distillée supplémentaires qui ont été également ajoutés au mélange réactionnel. Le chauffage sous agitation a été poursuivi pendant 1 h, puis 26,4m1 (0,018 mole) de formaldéhyde (HCHO) ont été ajoutés. Jusqu'à cette étape la couleur de la suspension est blanchâtre. Après 1h, 13.2m1 d'une solution de NaOH (0,3 M) ont été introduits dans la solution, 10 et celle-ci devient marron foncée. Le chauffage sous agitation est poursuivi pendant 1,5h. Passé ce délai, la solution est lentement refroidie jusqu'à température ambiante et filtrée. Le filtrat obtenu est lavé avec 50 ml d'eau distillé puis séché à 110 °C pendant 12 h. La couleur de la poudre recueillie est grise foncée. 15 Le catalyseur obtenu est nommé selon la convention en vigueur selon son poids nominal de charge, c'est-à-dire le pourcentage en poids nominal d'argent utilisé rapporté au poids total du catalyseur. Exemple 2 : Synthèse d'un catalyseur sur résine selon l'invention : 1.486 Aq/IR45 (calculé pour la masse sèche de la résine) 20 Le support choisi est la IR45(OH), une résine formée de polymères polystyrène fortement connectés entre eux et fonctionnalisée par des groupements amine, commercialisée par la société Rhom & Haas -. Cette résine est une résine neutre ou amphotérique, Ho = 7,2 - 7,8. 9.1485g de résine 1R45(OH) (6,7535g en masse sèche car 26,2% du poids sont perdus durant le séchage initial) est séchée puis ajoutée à 75 25 ml de Me0H, ce mélange est ensuite chauffé sous agitation à 67°C pendant 1 heure. Passé ce délai, 0.1581g d'AgNO3 (eq. 0,1004g d'Ag) dissout dans 25 ml de Me0H a été ajouté lentement au mélange réactionnel. Le bêcher et l'ampoule de coulée ont été lavés avec 30 ml d'eau distillée supplémentaires qui ont été également ajoutés au mélange réactionnel. 30 Le chauffage sous agitation a été poursuivi pendant 1 heure, puis 0,012 mole d'acide HCHO (9m1 solution) a été ajoutée. Après 1 heure, 9m1 de solution NaOH (0,3 M) ont été introduits dans la solution. Le chauffage sous agitation a été poursuivi pendant 1.5 heures. Après cette période, la solution a été refroidie lentement jusqu'à température 35 ambiante et filtrée. Le filtrat est lavé avec 50m1 d'eau distillée puis séché à 110°C pendant 12 h. La couleur de la poudre recueillie est inhomogène est présente deux teintes : orange et verte. Exemple 3 : Utilisation du catalyseur de l'exemple 1 dans la synthèse de l'acide glycolique à partir du glycérol L'oxydation du glycérol en phase liquide est effectué dans un réacteur de 300 mL en 5 acier inoxydable équipé d'une turbine à gaz, de 4 contrepales, d'un thermocouple et d'un système d'alimentation en oxygène thermo-régulé. 200 mL d'une solution aqueuse de glycérol ([gly] = 0.3 M) sont chauffés à la température désirée de 60°C. La soude (rapport molaire NaOH/Gly = 4) et le catalyseur (rapport massique gly/cat = 11 (g/g)) sont introduits dans le réacteur (t0) et le système est mis sous 10 pression d'oxygène (5 bar) sous agitation continue (1500 rpm). La température et la pression partielle d'02 sont contrôlées en permanence tandis que l'échantillonnage s'effectue périodiquement. Les produits sont analysés par chromatographie en phase liquide à haute performances (HPLC) en utilisant un dispositif de type Agilent 1200 équipé d'une colonne Rezex ROA-Organic Acid H+ (300x7.8 mm) et d'un détecteur à 15 indice de réfraction (RID). Une solution de H2SO4 (0,0025 M) dans de l'eau déminéralisée (0,5 mL-min-1) est utilisée comme éluant. L'identification et la quantification des produits obtenus sont réalisées par comparaison avec les courbes d'étalonnage correspondantes. Le catalyseur composé d'environ 1% d'argent supporté sur alumine donne une 20 sélectivité en acide glycolique (c'est-à-dire la quantité molaire d'acide glycolique formé par rapport au glycérol consommé), stable durant l'ensemble de l'expérience, proche de 50% (cf. FIGURE 1). Les deux autres produits formés, en quantité similaire, sont l'acide glycérique et l'acide formique (25% chacun). Le taux de conversion est supérieur à 30%. 25 Exemple 4 : Utilisation du catalyseur de l'exemple 2 dans la synthèse de l'acide glycolique à partir du glycérol L'oxydation du glycérol en phase liquide est effectué dans un réacteur de 300 mL en acier inoxydable équipé d'une turbine à gaz, de 4 contrepales, d'un thermocouple et d'un système d'alimentation en oxygène thermo-régulé. 200 mL d'une solution aqueuse 30 de glycérol ([gly] = 0,3 M) sont chauffés à la température désirée à 100°C. La soude (rapport molaire Na0H/Gly = 1) et le catalyseur (rapport massique gly/cat = 5,5 (g/g)) sont introduits dans le réacteur (t0) et le système est mis sous pression d'oxygène (5 bar) sous agitation continue (1500 rpm). La température et la pression partielle d'02 sont contrôlées en permanence tandis que l'échantillonnage 35 s'effectue périodiquement. Les produits sont analysés avec un dispositif HPLC Agilent 1200 équipé d'une colonne Rezex ROA-Organic Acid H+ (300x7, 8 mm) et d'un détecteur à indice de réfraction (RID). Une solution de H2SO4 (0,0025 M) dans de l'eau déminéralisée (0,5 mL.min-1) est utilisée comme éluant. L'identification et la quantification des produits obtenus sont réalisées par comparaison avec les courbes d'étalonnage correspondantes. Dans cet exemple l'emploi d'une faible quantité de base (NaOH/Gly =1) permet 5 d'obtenir de très bons résultats après 1 heure de réaction (35% de conversion et 55% de sélectivité en acide glycolique, cf. FIGURE 2). L'emploi de support amphotère et/ou neutre est donc préféré. L'utilisation de résine purement acide (IRAI 20 - Fluka - AH = 0.8) conduit à la transformation du glycérol en acide glycérique. L'utilisation d'une résine fortement 10 basique (IRA400 Fluka - AH > 14) transforme le glycérol en acide glycérique et en acide glycolique dans les mêmes proportions (Sélectivité = 30%). Exemple 5 : Utilisation du catalyseur de l'exemple 1 dans la synthèse de l'acide glycolique à partir du glycérol en utilisant une concentration de base réduite L'exemple 4 a été répété avec le catalyseur de l'exemple 1 (1,486wt%Ag/A1203) et les résultats obtenus, présentés dans la FIGURE 3, sont proches de ceux de l'exemple 4. L'invention n'est pas limitée aux modes de réalisations présentés et d'autres modes 15 de réalisation apparaîtront clairement à l'homme du métier. REVENDICATIONS1. Procédé de synthèse d'acide glycolique, ou d'un de ses sels, comprenant l'étape suivante : - une mise en contact dans un milieu réactionnel de glycérol et d'un agent 5 oxydant en présence d'un catalyseur à base d'argent sur support. 2. Procédé selon la revendication 1, dans lequel une base produisant des ions hydroxyles est présente dans le milieu réactionnel. 3. Procédé selon la revendication 1 ou 2, dans lequel le pH du milieu réactionnel est supérieur ou égal à 8. 10 4. Procédé selon la revendication 2 ou 3, dans lequel le rapport molaire d'ions hydroxyles et de glycérol [OH]/[gly] mis en présence est inférieur, ou égal, à 3. 5. Procédé selon la revendication 2 ou 3, dans lequel le rapport molaire de la quantité d'ions hydroxyles et de glycérol [OH]/[gly] mis en présence est d'au moins 4. 6. Procédé selon l'une quelconque des revendications précédentes, dans lequel 15 ledit agent oxydant est l'oxygène. 7. Procédé selon l'une quelconque des revendications précédentes, dans lequel la température du milieu réactionnel est choisie dans une gamme de 50 à 150°C. 8. Procédé selon l'une quelconque des revendications précédentes, dans lequel le catalyseur à base d'argent sur support est un catalyseur dont la proportion en poids 20 d'argent par rapport au support varie de 10 à 0,2%. 9. Procédé selon l'une quelconque des revendications précédentes, dans lequel le rapport massique glycérol/catalyseur dans le milieu réactionnel est choisi dans une gamme allant de 2 à 100. 10. Procédé selon l'une quelconque des revendications précédentes, dans lequel 25 le support du catalyseur est choisi dans le groupe constitué par les résines non fortement acides, les oxydes métalliques et leurs mélanges. 11. Procédé selon l'une quelconque des revendications précédentes, dans lequel le support est de l'alumine ou une résine amphotère. 12. Catalyseur à base d'argent sur support, obtenu par le procédé comprenant les 30 étapes suivantes : a) une mise en solution d'un composé à base d'argent, ledit composé étant du nitrate d'argent ; et b) une mise en présence dudit composé à base d'argent dissous avec ledit support, dans des conditions douces pour fixer l'argent audit support, ladite réaction 35 comprenant l'adjonction d'un composé réducteur, tel que du formaldéhyde, une étape de chauffage subséquente, elle-même suivie de l'ajout d'une base. 13. Catalyseur selon la revendication 12, où l'étape de chauffage s'effectue à une température allant de 62°C à 66°C. 14. Catalyseur selon la revendication 12 ou 13, où la quantité de base ajoutée permet d'obtenir un pH allant de 7 à 8. 15. Catalyseur selon l'une quelconque des revendications 12 à 14, où ledit support est choisi dans le groupe constitué par les résines et les supports à base d'oxyde comprenant des groupes fonctionnels amines. 16. Utilisation du catalyseur décrit à l'une quelconque des revendications 12 à 15, pour la synthèse d'acide glycolique.10